(57)【要約】【課題】基板などへの圧着が可能で、難燃性を有し、ドライフィルム化時の反り軽減されたポジ型感光性組成物及び該感光性樹脂組成物からなる感光性フィルムを提供すること。【解決手段】本発明の感光性樹脂組成物は、（Ａ）アルカリ溶解性樹脂と、（Ｂ）感光剤と、（Ｃ）一般式（１）で表されるリン酸エステル化合物と、を含有することを特徴とする。（ただし、Ｒ1は炭素数１以上３０以下の脂肪族有機基であり、同じであっても異なっていても良い。）【化１】2008276173.tif 000010【選択図】なし【特許請求の範囲】
【請求項１】
（Ａ）アルカリ溶解性樹脂と、（Ｂ）感光剤と、（Ｃ）下記一般式（１）で表されるリン酸エステル化合物と、を含有することを特徴とする感光性樹脂組成物。
【化１】
2008276173.tif 000009
（ただし、Ｒ1は炭素数１以上３０以下の脂肪族有機基であり、同じであっても異なっていても良い。）
【請求項２】
一般式（１）におけるＲ1が、メチル基、エチル基、ブチル基、イソブチル基、２−エチルヘキシル基、及びブトキシエチル基からなる群より選ばれたいずれか一つであることを特徴とする請求項１記載の感光性樹脂組成物。
【請求項３】
前記（Ｃ）リン酸エステル化合物を２種類以上含むことを特徴とする請求項１又は請求項２記載の感光性樹脂組成物。
【請求項４】
一般式（１）におけるＲ１が、ブトキシエチル基であるリン酸エステルを含むことを特徴とする請求項１から請求項３のいずれかに記載の感光性樹脂組成物。
【請求項５】
前記（Ａ）アルカリ溶解性樹脂１００重量部に対して、前記（Ｃ）リン酸エステル化合物が５０重量部以下で含有されることを特徴とする請求項１から請求項３のいずれかに記載の感光性樹脂組成物。
【請求項６】
前記（Ａ）アルカリ溶解性樹脂が、アルカリ溶解性ポリイミドであることを特徴とする請求項１から請求項４のいずれかに記載の感光性樹脂組成物。
【請求項７】
前記（Ａ）アルカリ溶解性樹脂が、ポリアミド酸であることを特徴とする請求項１から請求項４のいずれかに記載の感光性樹脂組成物。
【請求項８】
前記（Ａ）アルカリ溶解性樹脂が、シロキサン構造を１０重量％以上含有するアルカリ溶解性ポリイミドであることを特徴とする請求項１から請求項５のいずれかに記載の感光性樹脂組成物。
【請求項９】
前記（Ｂ）感光剤が、キノンジアジド構造を有する化合物であることを特徴とする請求項１から請求項８のいずれかに記載の感光性樹脂組成物。
【請求項１０】
請求項１から請求項９のいずれかに記載の感光性樹脂組成物により構成されることを特徴とする感光性フィルム。
【請求項１１】
キャリアフィルムと、前記キャリアフィルム上に設けられた請求項１０記載の感光性フィルムと、を具備することを特徴とする積層フィルム。
【請求項１２】
前記感光性フィルム上に形成されたカバーフィルムを具備することを特徴とする請求項１１記載の積層フィルム。
【請求項１３】
配線を有する基材と、前記配線を覆うように前記基材上に形成され、請求項１０から請求項１２のいずれかに記載の感光性フィルム又は積層フィルムにより構成されたカバーレイと、を具備することを特徴とするプリント配線板。
【発明の詳細な説明】
【技術分野】
【０００１】
本発明は、プリント配線板のカバーレイに好適な感光性樹脂組成物及びそれを用いた感光性フィルムに関する。
【背景技術】
【０００２】
耐熱性に優れた絶縁材料、特に半導体工業における固体素子の絶縁層や保護層として、ポリイミドなどの高耐熱性樹脂が注目されている。一般に、ポリイミドは３００℃以上の耐熱性と優れた機械特性を有しており、かつ低誘電率や高絶縁性などの電気特性にも優れている。
【０００３】
一般的なポリイミド材料を微細加工する際には、フォトレジストを使用したエッチング処理が行われるため、多くの工程数を必要とする。そこで、絶縁層であるポリイミド自体に直接パターンを形成することのできる感光性ポリイミド材料が注目されてきている。なかでも、作業時の安全性や環境への影響に対する配慮から、アルカリ水溶液での現像処理が可能な感光性樹脂組成物への要望が強くなってきている。一般にネガ型の場合は、その現像液により露光部の膨潤が起こり、高解像度の微細加工を行うことが難しい。そのため、ポジ型の感光システムによる微細加工が強く望まれている。
【０００４】
また、従来のスクリーン印刷では、溶媒除去のプロセスや両面加工の際には２回のプロセスになるなどの問題があるため、工業プロセスの観点から感光性樹脂組成物をドライフィルム化することが望まれている。
【０００５】
ポジ型感光性樹脂組成物として、ポリイミド前駆体又はポリベンゾオキサゾール前駆体にキノンジアジド化合物を添加したポジ型感光性樹脂組成物が開示されている（特許文献１）。前記前駆体タイプは、最終的な膜物性に優れているものの、前駆体の状態で組成物とするため、保存安定性が悪いものもあり、加工上で不都合を生じる場合があった。
【０００６】
ポリイミドを含有するポジ型感光性樹脂組成物として、スルホン酸基を含有するポリイミドとナフトキノンジアジド化合物とを含む感光性樹脂組成物が開示されている（特許文献２）。前記感光性樹脂組成物は、保存安定性は改良されたものの、ポリイミドのＴｇが高いために、基板などへの圧着が困難である。
【０００７】
一方、ポリイミドのＴｇを下げたポジ型感光性樹脂組成物として、シロキサン骨格を有するポリイミドからなるポジ型感光性樹脂組成物が開示されている（特許文献３）。この文献における技術のように、ポリイミドはシロキサン骨格を導入することにより、Ｔｇは低下するものの、難燃性が低下する傾向がある。また、前記組成物は可塑性が充分でないため、ドライフィルム化時に反りが発生し、感光性フィルムとして用いることが困難である。
【０００８】
樹脂組成物に難燃性を付与する方法として、リン化合物を添加する方法が知られている（非特許文献１）。しかしながら、従来公知の技術で難燃性を発現させるためには、リン化合物を大量に添加する必要があり、感光性樹脂組成物にこの技術を用いると、感光性能が低下する傾向にある。また、リン化合物を少量添加する例として、特許文献４が知られている。この文献は、耐熱劣化性の改善が目的であり、難燃性に関する一切の開示はない。
【０００９】
以上のように、感光性、難燃性、基板などへの圧着、ドライフィルム化時の反りを同時に満足させることは困難であった。
【特許文献１】特許第３０７８１７５号公報
【特許文献２】特開２００４−２３８５９１号公報
【特許文献３】国際公開第２００３／０６００１０号パンフレット
【特許文献４】特許第２９５５７１２号公報
【非特許文献１】ノンハロゲン系難燃材料による難燃化技術（エヌ・ティー・エス）
【発明の開示】
【発明が解決しようとする課題】
【００１０】
本発明はかかる点に鑑みてなされたものであり、基板などへの圧着が容易で、かつ難燃性を有し、ドライフィルム化時の反りの軽減されたポジ型感光性樹脂組成物及び該感光性樹脂組成物からなる感光性フィルムを提供することを目的とする。
【課題を解決するための手段】
【００１１】
本発明者らは上記課題を解決するために鋭意検討した結果、（Ａ）アルカリ溶解性樹脂と、（Ｂ）感光剤と、（Ｃ）下記一般式（１）で表されるリン酸エステル化合物と、を含有する感光性樹脂組成物は、ドライフィルム化時の反りが軽減され、難燃性を有し、基板などへの圧着性が良好であることを見出し、本発明を完成するに至った。
【００１２】
本発明の感光性樹脂組成物は、（Ａ）アルカリ溶解性樹脂と、（Ｂ）感光剤と、（Ｃ）下記一般式（１）で表されるリン酸エステル化合物と、を含有することを特徴とする。
【化１】
2008276173.tif 000002
（ただし、Ｒ1は炭素数１以上３０以下の脂肪族有機基であり、同じであっても異なっていても良い。）
【００１３】
本発明の感光性樹脂組成物においては、一般式（１）におけるＲ1が、メチル基、エチル基、ブチル基、２−エチルヘキシル基、及びブトキシエチル基からなる群より選ばれたいずれか一つであることが好ましい。
【００１４】
本発明の感光性樹脂組成物においては、前記（Ｃ）リン酸エステル化合物を２種類以上含むことが好ましい。      
【００１５】
本発明の感光性樹脂組成物においては、一般式（１）におけるＲ1がブトキシエチル基であるリン酸エステル化合物含むことが好ましい。
【００１６】
本発明の感光性樹脂組成物においては、前記（Ａ）アルカリ溶解性樹脂１００重量部に対して、前記（Ｃ）リン酸エステル化合物が５０重量部以下で含有されることが好ましい。
【００１７】
本発明の感光性樹脂組成物においては、前記（Ａ）アルカリ溶解性樹脂が、アルカリ溶解性ポリイミドであることが好ましい。
【００１８】
本発明の感光性樹脂組成物においては、前記（Ａ）アルカリ溶解性樹脂が、ポリアミド酸であることが好ましい。
【００１９】
本発明の感光性樹脂組成物においては、前記（Ａ）アルカリ溶解性樹脂が、シロキサン構造を１０重量％以上含有するアルカリ溶解性ポリイミドであることが好ましい。
【００２０】
本発明の感光性樹脂組成物においては、前記（Ｂ）感光剤が、キノンジアジド構造を有する化合物であることが好ましい。
【００２１】
本発明の感光性フィルムは、上記感光性樹脂組成物により構成されることを特徴とする。
【００２２】
本発明の積層フィルムは、キャリアフィルムと、前記キャリアフィルム上に設けられた上記感光性フィルムと、を具備することを特徴とする。
【００２３】
本発明の積層フィルムにおいては、前記感光性フィルム上に形成されたカバーフィルムを具備することが好ましい。
【００２４】
本発明のプリント配線板は、配線を有する基材と、前記配線を覆うように前記基材上に形成され、上記感光性フィルム又は積層フィルムにより構成されたカバーレイと、を具備することを特徴とする。
【発明の効果】
【００２５】
本発明の感光性樹脂組成物によれば、ドライフィルム化時の反りが軽減され、難燃性を有し、基板などへの圧着性が良好である膜が得られる材料が得られる。
【発明を実施するための最良の形態】
【００２６】
以下、本発明について詳細に説明する。
本発明に用いられる（Ａ）アルカリ溶解性樹脂は、アルカリ溶液に溶解し得る樹脂であれば、限定されない。このような樹脂としては、主鎖及び／又は側鎖にカルボキシル基、芳香族性水酸基、スルホン酸基などの公知のアルカリに溶解する官能基を有する樹脂が挙げられる。このような樹脂としては、耐熱性の観点から、アルカリ溶解性ポリイミド、ポリアミド酸、ポリベンゾオキサゾール前駆体などのアルカリ溶解性ポリアミドが好ましく、ドライフィルム化の観点からアルカリ溶解性ポリイミド及びポリアミド酸がより好ましく、アルカリ溶解性ポリイミドが特に好ましい。
【００２７】
ここで、本発明に用いられるアルカリ溶解性ポリイミド及びポリアミド酸について説明する。
本発明に係るアルカリ溶解性ポリイミド及びポリアミド酸に用いられる酸二無水物としては、具体的には無水ピロメリット酸、オキシジフタル酸二無水物（以下ＯＤＰＡと略称する）、ビフェニル−３，４，３’，４’−テトラカルボン酸二無水物、ベンゾフェノン−３，４，３’，４’−テトラカルボン酸二無水物、ジフェニルスルホン−３，４，３’，４’−テトラカルボン酸二無水物、４，４’−（２，２−ヘキサフルオロイソプロピリデン）ジフタル酸二無水物、メタ−ターフェニル−３，４，３’，４’−テトラカルボン酸二無水物、１，２，４，５−シクロヘキサンテトラカルボン酸二無水物、ビシクロ［２，２，２］オクト−７−エン−２，３，５，６−テトラカルボン酸二無水物、シクロブタン−１，２，３，４−テトラカルボン酸二無水物、１−カルボキシメチル−２，３，５−シクロペンタトリカルボン酸−２，６：３，５−二無水物、４−（２，５−ジオキソテトラヒドロフラン−３−イル）−１，２，３，４−テトラヒドロナフタレン−１，２−ジカルボン酸無水物、５−（２，５−ジオキソテトラヒドロフリル）−３−メチル−３−シクロヘキセン−１，２−ジカルボン酸無水物、エチレングリコールビス（トリメリット酸モノエステル酸無水物）、ｐ−フェニレンビス（トリメリット酸モノエステル酸無水物）などが挙げられる。
【００２８】
これらの中で、ポリイミドの溶媒溶解性、基板などへの圧着性の観点から、ＯＤＰＡ、エチレングリコールビス（トリメリット酸モノエステル酸無水物）、ｐ−フェニレンビス（トリメリット酸モノエステル酸無水物）、４−（２，５−ジオキソテトラヒドロフラン−３−イル）−１，２，３，４−テトラヒドロナフタレン−１，２−ジカルボン酸無水物、５−（２，５−ジオキソテトラヒドロフリル）−３−メチル−３−シクロヘキセン−１，２−ジカルボン酸無水物が好ましい。ここで、溶媒溶解性とは、ポリイミドが公知の有機溶媒に５重量％以上の濃度で溶解する性質を有するものを指す。
【００２９】
次に、（Ａ）に用いられるジアミンについて説明する。本発明におけるジアミンとしては、アルカリ溶解性官能基を有するジアミン及びその他のジアミンが挙げられる。
【００３０】
アルカリ溶解性官能基としては、カルボキシル基、芳香族性水酸基、スルホン酸基などの公知のアルカリに溶解する官能基であれば、限定されない。その中で、未露光部の溶解抑止の観点から、カルボキシル基、芳香族性水酸基が好ましい。芳香族性水酸基とは、水酸基が直接芳香環に結合している化合物に由来する官能基である。具体的には、フェノール、カテコール、レソルシノール、ヒドロキノン、１−ナフトール、２−ナフトールなどベンゼン環に水酸基が直接結合した化合物に由来する官能基などが挙げられる。
【００３１】
芳香族性水酸基を有するジアミンとしては、１，２−ジアミノ−４−ヒドロキシベンゼン、１，３−ジアミノ−５−ヒドロキシベンゼン、１，３−ジアミノ−４−ヒドロキシベンゼン、１，４−ジアミノ−６−ヒドロキシベンゼン、１，５−ジアミノ−６−ヒドロキシベンゼン、１，３−ジアミノ−４，６−ジヒドロキシベンゼン、１，２−ジアミノ−３，５−ジヒドロキシベンゼン、４−（３，５−ジアミノフェノキシ）フェノール、３−（３，５−ジアミノフェノキシ）フェノール、２−（３，５−ジアミノフェノキシ）フェノール、３，３’−ジヒドロキシ−４，４’−ジアミノビフェニル、３，３’−ジアミノ−４，４’−ジヒドロキシビフェニル、２，２−ビス（４−ヒドロキシ−３−アミノフェニル）プロパン、２，２−ビス（４−ヒドロキシ−３−アミノフェニル）ヘキサフルオロプロパン、ビス（４−ヒドロキシ−３−アミノフェニル）ケトン、２，２−ビス（４−ヒドロキシ−３−アミノフェニル）スルフィド、２，２−ビス（４−ヒドロキシ−３−アミノフェニル）エーテル、２，２−ビス（４−ヒドロキシ−３−アミノフェニル）スルホン、２，２−ビス（４−ヒドロキシ−３−アミノフェニル）メタン、４−［（２，４−ジアミノ−５−ピリミジニル）メチル］フェノール、ｐ−（３，６−ジアミノ−ｓ−トリアジン−２−イル）フェノール、２，２−ビス（４−ヒドロキシ−３−アミノフェニル）ジフルオロメタン、２，２−ビス（４−アミノ−３−ヒドロキシフェニル）プロパン、２，２−ビス（４−アミノ−３−ヒドロキシフェニル）ヘキサフルオロプロパン、ビス（４−アミノ−３−ヒドロキシフェニル）ケトン、２，２−ビス（４−アミノ−３−ヒドロキシフェニル）スルフィド、２，２−ビス（４−アミノ−３−ヒドロキシフェニル）エーテル、２，２−ビス（４−アミノ−３−ヒドロキシフェニル）スルホン、２，２−ビス（４−アミノ−３−ヒドロキシフェニル）メタン、２，２−ビス（４−アミノ−３−ヒドロキシフェニル）ジフルオロメタンなどが挙げられる。
【００３２】
カルボキシル基を有するジアミンとしては、３，３’−ジカルボキシ−４，４’−ジアミノジフェニルメタン（以下ＭＢＡＡと略称する）、３，５−ジアミノ安息香酸などが挙げられる。これらの中でも、アルカリ溶解性及び反応の容易さなどからＭＢＡＡ、３，５−ジアミノ安息香酸、１，３−ジアミノ−４，６−ジヒドロキシベンゼンが好ましい。
【００３３】
その他ジアミンとしては、シリコーンジアミン、１，ｎ−ビス（４−アミノフェノキシ）アルカン、１，４−ジアミノベンゼン、１，３−ジアミノベンゼン、２，４−ジアミノトルエン、４，４’−ジアミノジフェニルメタン、４，４’−ジアミノジフェニルエーテル、３，４’−ジアミノジフェニルエーテル、３，３’−ジメチル−４，４’−ジアミノビフェニル、２，２’−ジメチル−４，４’−ジアミノビフェニル、２，２’−ビス（トリフルオロメチル）−４，４’−ジアミノビフェニル、３，７−ジアミノ−ジメチルジベンゾチオフェン−５，５−ジオキシド、４，４’−ジアミノベンゾフェノン、３，３’−ジアミノベンゾフェノン、４，４’−ビス（４−アミノフェニル）スルフィド、４，４’−ジアミノベンズアニリド、１，３−ビス（４−アミノフェノキシ）−２，２−ジメチルプロパン、１，２−ビス［２−（４−アミノフェノキシ）エトキシ］エタン、９，９−ビス（４−アミノフェニル）フルオレン、５−アミノ−１−（４−アミノメチル）−１，３，３−トリメチルインダン、１，４−ビス（４−アミノフェノキシ）ベンゼン、１，３−ビス（４−アミノフェノキシ）ベンゼン、１，３−ビス（３−アミノフェノキシ）ベンゼン（以下、ＡＰＢと略称する）、４，４’−ビス（４−アミノフェノキシ）ビフェニル、４、４’−ビス（３−アミノフェノキシ）ビフェニル、２，２−ビス（４−アミノフェノキシフェニル）プロパン、ビス［４−（４−アミノフェノキシ）フェニル］スルホン、ビス［４−（３−アミノフェノキシ）フェニル］スルホン、２，２−ビス［４−（４−アミノフェノキシ）フェニル］ヘキサフルオロプロパン、１−アミノ−３−アミノメチル−３，５，５−トリメチルシクロヘキサンなどが挙げられる。前記アルカリ溶解性樹脂としては、ドライフィルム化時の反り及び難燃性の観点から、１０重量％以上９０重量％以下のシロキサン構造を有することが好ましく、２０重量％以上８０重量％以下のシロキサン構造を有することがより好ましい。
【００３４】
本発明において、アルカリ溶解性樹脂の末端は、性能に影響を与えない構造であれば、特に限定されない。ポリイミド（前駆体）を製造する際に用いる酸二無水物、ジアミンに由来する末端でも良く、その他の酸無水物、アミン化合物などにより末端を封止しても良い。
【００３５】
本発明に用いられるアルカリ溶解性樹脂の数平均分子量は１０００以上１００００００以下であることが好ましい。ここで、数平均分子量とは、既知の数平均分子量のポリスチレンを標準として、ゲルパーミエーションクロマトグラフィーによって測定される分子量をいう。前記分子量は、ポリイミド膜の強度の観点から、１０００以上であることが好ましい。また、前記分子量は、ポリイミド含有樹脂組成物の粘度、成型性の観点から、１００００００以下であることが好ましい。前記分子量は、５０００以上５０００００以下がより好ましく、１００００以上３０００００以下が特に好ましい。
【００３６】
次に、本発明に用いられるアルカリ溶解性樹脂の製造方法について、ポリアミド酸を合成し、続いてアルカリ溶解性ポリイミドを合成する方法を例にあげて説明する。
【００３７】
ポリイミドは、酸二無水物とジアミンとを反応させ、ポリアミド酸を合成した後に、加熱（加熱イミド化）することによって得ることができる。また、酸二無水物とジアミンとを反応させ、ポリアミド酸を合成し、続いて触媒を添加した後にイミド化（化学的イミド化）させることによっても得ることができる。この中で、化学的イミド化が、より低温でイミド化を完結できる点で好ましい。
【００３８】
次に、酸二無水物とジアミンとを反応させてポリアミド酸を合成する方法について説明し、続いて触媒を添加した後にイミド化させる方法を例にあげて、ポリイミドの製造条件について説明する。
【００３９】
ポリアミド酸を製造する方法は特に限定されず、公知の方法を適用することができる。より具体的には、以下の方法により得られる。まずジアミンを重合溶媒に溶解及び／又は分散し、これに酸二無水物粉末を徐々に添加し、メカニカルスターラーを用い、０．５〜９６時間好ましくは０．５〜３０時間攪拌する。この際モノマー濃度は０．５重量％以上９５重量％以下、好ましくは１重量％以上９０重量％以下である。このモノマー濃度範囲で重合を行うことにより、ポリアミド酸溶液を得ることができる。
【００４０】
前記ポリアミド酸の製造の際に使用される反応溶媒としては、ジメチルエーテル、ジエチルエーテル、メチルエチルエーテル、テトラヒドロフラン、ジオキサン、エチレングリコールジメチルエーテルのような炭素数２以上６以下のエーテル化合物；アセトン、メチルエチルケトンのような炭素数２以上６以下のケトン化合物；ノルマルペンタン、シクロペンタン、ノルマルヘキサン、シクロヘキサン、メチルシクロヘキサン、デカリンのような炭素数５以上１０以下の飽和炭化水素化合物；ベンゼン、トルエン、キシレン、メシチレン、テトラリンのような炭素数６以上１０以下の芳香族炭化水素化合物；酢酸メチル、酢酸エチル、γ−ブチロラクトンのような炭素数３以上６以下のエステル化合物；クロロホルム、塩化メチレン、１，２−ジクロロエタンのような炭素数１以上１０以下の含ハロゲン化合物；アセトニトリル、Ｎ，Ｎ−ジメチルホルムアミド、Ｎ，Ｎ−ジメチルアセトアミド、Ｎ−メチル−２−ピロリドンのような炭素数２以上１０以下の含窒素化合物；ジメチルスルホキシドのような含硫黄化合物が挙げられる。これらは必要に応じて１種、あるいは２種以上の混合物であっても良い。特に好ましい溶媒としては、炭素数３以上６以下のエステル化合物、炭素数６以上１０以下の芳香族炭化水素化合物、炭素数２以上１０以下の含窒素化合物が挙げられる。なお、これらは工業的な生産性、次反応への影響などを考慮して任意に選択可能である。
【００４１】
ポリアミド酸の製造の際の反応温度は、反応開始や副反応の影響などを考慮して、０℃以上２５０℃以下が好ましい。反応温度は、好ましくは１５℃以上２２０℃以下、さらに好ましくは２０℃以上２００℃以下である。
【００４２】
ポリアミド酸の反応に要する時間は、目的あるいは反応条件によって異なるが、通常は９６時間以内であり、特に好適には３０分から３０時間の範囲で実施される。
【００４３】
次に、ポリアミド酸に触媒を添加し（化学的）イミド化し、本発明に用いられるアルカリ溶解性ポリイミドを得る方法について説明する。
【００４４】
アルカリ溶解性ポリイミドを製造する際のイミド化触媒は特に制限されないが、無水酢酸のような酸無水物、γ−バレロラクトン、γ−ブチロラクトン、γ−テトロン酸、γ−フタリド、γ−クマリン、γ−フタリド酸のようなラクトン化合物；ピリジン、キノリン、Ｎ−メチルモルホリン、トリエチルアミンのような三級アミンなどが挙げられる。また、必要に応じて１種、あるいは２種以上の混合物であっても良い。この中でも特に、反応性の高さの観点からγ−バレロラクトンとピリジンの混合系が特に好ましい。
【００４５】
イミド化触媒の添加量は、ポリアミド酸を１００重量部とすると、５０重量部以下が好ましく、３０重量部以下がより好ましい。
【００４６】
反応溶媒としては、ポリアミド酸の製造に使用したものと同じものを用いることができる。その場合、ポリアミド酸溶液をそのまま用いることができる。また、ポリアミド酸の製造に用いたものと異なる溶媒を用いてもよい。
【００４７】
反応溶媒としては、例えば、ジメチルエ−テル、ジエチルエ−テル、メチルエチルエ−テル、テトラヒドロフラン、ジオキサン、エチレングリコ−ルジメチルエ−テルのような炭素数２以上６以下のエ−テル化合物；アセトン、メチルエチルケトンのような炭素数２以上６以下のケトン化合物；ノルマルペンタン、シクロペンタン、ノルマルヘキサン、シクロヘキサン、メチルシクロヘキサン、デカリンのような炭素数５以上１０以下の飽和炭化水素化合物；ベンゼン、トルエン、キシレン、メシチレン、テトラリンのような炭素数６以上１０以下の芳香族炭化水素化合物；酢酸メチル、酢酸エチル、γ−ブチロラクトンのような炭素数３以上６以下のエステル化合物；クロロホルム、塩化メチレン、１，２−ジクロロエタンのような炭素数１以上１０以下の含ハロゲン化合物；アセトニトリル、Ｎ，Ｎ−ジメチルホルムアミド、Ｎ，Ｎ−ジメチルアセトアミド、Ｎ−メチル−２−ピロリドンのような炭素数２以上１０以下の含窒素化合物；ジメチルスルホキシドのような含硫黄化合物が挙げられる。必要に応じて１種、あるいは２種以上の混合物であっても良い。特に好ましい溶媒としては炭素数３以上６以下のエステル化合物、炭素数６以上１０以下の芳香族炭化水素化合物、炭素数２以上１０以下の含窒素化合物が挙げられる。なお、これらは工業的な生産性、次反応への影響などを考慮して任意に選択可能である。
【００４８】
本発明に用いられるポリイミドの製造においては、反応温度は、反応開始や触媒の活性を考慮して、１５℃以上２５０℃以下で実施することが好ましい。反応温度は、好ましくは２０℃以上２２０℃以下、さらに好ましくは２０℃以上２００℃以下である。
【００４９】
反応に要する時間は、目的あるいは反応条件によって異なるが、通常は９６時間以内であり、特に好適には３０分から３０時間の範囲で実施される。
【００５０】
製造終了後における、ポリイミドの回収は、反応溶液中の溶媒を減圧留去することに行うことができる。
【００５１】
本発明に用いられるポリイミドの精製方法としては、反応溶液中の不溶解な酸二無水物及びジアミンを減圧濾過、加圧濾過などで除去する方法が挙げられる。また、反応溶液を貧溶媒に加え析出させる、いわゆる再沈精製法を実施することができる。更に特別に高純度なポリイミドが必要な場合は二酸化炭素超臨界法による抽出法も可能である。
【００５２】
このポリイミドを用いて、前記ポリイミドが均一に溶解及び／又は分散し得る溶媒とを含む樹脂組成物を得ることができる。
【００５３】
本発明に係るポリイミドを含有する樹脂組成物を構成する溶媒は、前記ポリイミドを均一に溶解及び／又は分散させうるものであれば限定されない。このような溶媒として、ジメチルエ−テル、ジエチルエ−テル、メチルエチルエ−テル、テトラヒドロフラン、ジオキサン、エチレングリコ−ルジメチルエ−テル、プロピレングリコ−ルモノメチルアセテ−トのような炭素数２以上６以下のエ−テル化合物；アセトン、メチルエチルケトンのような炭素数２以上６以下のケトン化合物；ノルマルペンタン、シクロペンタン、ノルマルヘキサン、シクロヘキサン、メチルシクロヘキサン、デカリンのような炭素数５以上１０以下の飽和炭化水素化合物；ベンゼン、トルエン、キシレン、メシチレン、テトラリンのような炭素数６以上１０以下の芳香族炭化水素化合物；酢酸メチル、酢酸エチル、γ−ブチロラクトンのような炭素数３以上６以下のエステル化合物；クロロホルム、塩化メチレン、１，２−ジクロロエタンのような炭素数１以上１０以下の含塩素化合物；アセトニトリル、Ｎ，Ｎ−ジメチルホルムアミド、Ｎ，Ｎ−ジメチルアセトアミド、Ｎ−メチル−２−ピロリドンのような炭素数２以上１０以下の含窒素化合物；ジメチルスルホキシドのような含硫黄化合物などが挙げられる。また、必要に応じて、１種、あるいは２種以上の混合物であっても良い。ポリイミド溶解性の観点から、Ｎ−メチル−２−ピロリドン、γ−ブチロラクトン、Ｎ，Ｎ−ジメチルホルムアミド、Ｎ，Ｎ−ジメチルアセトアミドが好ましい。
【００５４】
本発明に係るアルカリ溶解性樹脂と溶媒とを含む樹脂組成物におけるアルカリ溶解性樹脂の濃度は、樹脂成型体が製造される濃度であれば、特に制限されない。また、作製する樹脂成型体の膜厚の観点から、ポリイミドの濃度が１重量％以上、樹脂成型体の膜厚の均一性から、ポリイミドの濃度が９０重量％以下が好ましい。得られる樹脂成型体の膜厚の観点から、２重量％以上８０重量％以下がより好ましい。
【００５５】
本発明に用いられる感光剤としては、光照射により構造が変化し、溶媒に対する溶解性が変化するものなどが挙げられる。このような化合物としては、キノンジアジド構造を含有する化合物などが挙げられる。
【００５６】
前記キノンジアジド構造を含有する化合物としては、１，２−ベンゾキノンジアジドスルホン酸エステル類、１，２−ベンゾキノンジアジドスルホン酸アミド類、１，２−ナフトキノンジアジドスルホン酸エステル類、１，２−ナフトキノンジアジドスルホン酸アミド類が挙げられる。具体的には、例えば、２，３，４−トリヒドロキシベンゾフェノン−１，２−ナフトキノンジアジド−４−スルホン酸エステル、２，３，４−トリヒドロキシベンゾフェノン−１，２−ナフトキノンジアジド−５−スルホン酸エステル、２，４，６−トリヒドロキシベンゾフェノン−１，２−ナフトキノンジアジド−４−スルホン酸エステル、２，４，６−トリヒドロキシベンゾフェノン−１，２−ナフトキノンジアジド−５−スルホン酸エステルなどのトリヒドロキシベンゾフェノン類の１，２−ナフトキノンジアジドスルホン酸エステル類；２，２’，４，４'−テトラヒドロキシベンゾフェノン−１，２−ナフトキノンジアジド−４−スルホン酸エステル、２，２’，４，４’−テトラヒドロキシベンゾフェノン−１，２−ナフトキノンジアジド−５−スルホン酸エステル、２，２’，４，３’−テトラヒドロキシベンゾフェノン−１，２−ナフトキノンジアジド−４−スルホン酸エステル、２，２’，４，３’−テトラヒドロキシベンゾフェノン−１，２−ナフトキノンジアジド−５−スルホン酸エステル、２，３，４，４’−テトラヒドロキシベンゾフェノン−１，２−ナフトキノンジアジド−４−スルホン酸エステル、２，３，４，４’−テトラヒドロキシベンゾフェノン−１，２−ナフトキノンジアジド−５−スルホン酸エステル、２，３，４，２’−テトラヒドロキシベンゾフェノン−１，２−ナフトキノンジアジド−４−スルホン酸エステル、２，３，４，２’−テトラヒドロキシベンゾフェノン−１，２−ナフトキノンジアジド−５−スルホン酸エステル、２，３，４，４’−テトラヒドロキシ−３’−メトキシベンゾフェノン−１，２−ナフトキノンジアジド−４−スルホン酸エステル、２，３，４，４’−テトラヒドロキシ−３’−メトキシベンゾフェノン−１，２−ナフトキノンジアジド−５−スルホン酸エステルなどのテトラヒドロキシベンゾフェノン類の１，２−ナフトキノンジアジドスルホン酸エステル類；２，３，４，２’，６’−ペンタヒドロキシベンゾフェノン−１，２−ナフトキノンジアジド−４−スルホン酸エステル、２，３，４，２’，６’−ペンタヒドロキシベンゾフェノン−１，２−ナフトキノンジアジド−５−スルホン酸エステルなどのペンタヒドロキシベンゾフェノン類の１，２−ナフトキノンジアジドスルホン酸エステル類；２，４，６，３’，４’，５’−ヘキサヒドロキシベンゾフェノン−１，２−ナフトキノンジアジド−４−スルホン酸エステル、２，４，６，３’，４’，５’−ヘキサヒドロキシベンゾフェノン−１，２−ナフトキノンジアジド−４−スルホン酸エステル、３，４，５，３’，４’，５’−ヘキサヒドロキシベンゾフェノン−１，２−ナフトキノンジアジド−４−スルホン酸エステル、３，４，５，３’，４’，５’−ヘキサヒドロキシベンゾフェノン−１，２−ナフトキノンジアジド−５−スルホン酸エステルなどのヘキサヒドロキシベンゾフェノン類の１，２��ナフトキノンジアジドスルホン酸エステル類；ビス（２，４−ジヒドロキシフェニル）メタン−１，２−ナフトキノンジアジド−４−スルホン酸エステル、ビス（２，４−ジヒドロキシフェニル）メタン−１，２−ナフトキノンジアジド−５−スルホン酸エステル、ビス（ｐ−ヒドロキシフェニル）メタン−１，２−ナフトキノンジアジド−４−スルホン酸エステル、ビス（ｐ−ヒドロキシフェニル）メタン−１，２−ナフトキノンジアジド−５−スルホン酸エステル、１，１，１−トリ（ｐ−ヒドロキシフェニル）エタン−１，２−ナフトキノンジアジド−４−スルホン酸エステル、１，１，１−トリ（ｐ−ヒドロキシフェニル）エタン−１，２−ナフトキノンジアジド−５−スルホン酸エステル、ビス（２，３，４−トリヒドロキシフェニル）メタン−１，２−ナフトキノンジアジド−４−スルホン酸エステル、ビス（２，３，４−トリヒドロキシフェニル）メタン−１，２−ナフトキノンジアジド−５−スルホン酸エステル、２，２’−ビス（２，３，４−トリヒドロキシフェニル）プロパン−１，２−ナフトキノンジアジド−４−スルホン酸エステル、２，２’−ビス（２，３，４−トリヒドロキシフェニル）プロパン−１，２−ナフトキノンジアジド−５−スルホン酸エステル、１，１，３−トリス（２，５−ジメチル−４−ヒドロキシフェニル）−３−フェニルプロパン−１，２−ナフトキノンジアジド−４−スルホン酸エステル、１，１，３−トリス（２，５−ジメチル−４−ヒドロキシフェニル）−３−フェニルプロパン−１，２−ナフトキノンジアジド−５−スルホン酸エステル、４，４’−［１−［４−［１−［４−ヒドロキシフェニル］−１−メチルエチル］フェニル］エチリデン］ビスフェノ−ル−１，２−ナフトキノンジアジド−５−スルホン酸エステル、４，４’−［１−［４−［１−［４−ヒドロキシフェニル］−１−メチルエチル］フェニル］エチリデン］ビスフェノ−ル−１，２−ナフトキノンジアジド−４−スルホン酸エステル、ビス（２，５−ジメチル−４−ヒドロキシフェニル）−２−ヒドロキシフェニルメタン−１，２−ナフトキノンジアジド−４−スルホン酸エステル、ビス（２，５−ジメチル−４−ヒドロキシフェニル）−２−ヒドロキシフェニルメタン−１，２−ナフトキノンジアジド−５−スルホン酸エステル、３，３，３’，３’−テトラメチル−１，１’−スピロビインデン−５，６，７，５’，６’，７’−ヘキサノ−ル−１，２−ナフトキノンジアジド−４−スルホン酸エステル、３，３，３’，３’−テトラメチル−１，１’−スピロビインデン−５，６，７，５’，６’，７’−ヘキサノ−ル−１，２−ナフトキノンジアジド−５−スルホン酸エステル、２，２，４−トリメチル−７，２’，４’−トリヒドロキシフラバン−１，２−ナフトキノンジアジド−４−スルホン酸エステル、２，２，４−トリメチル−７，２’，４’−トリヒドロキシフラバン−１，２−ナフトキノンジアジド−５−スルホン酸エステルなどの（ポリヒドロキシフェニル）アルカン類の１，２−ナフトキノンジアジドスルホン酸エステル類などが挙げられる。溶解抑止能の観点から、１，２−ナフトキノンジアジドスルホン酸エステル類が好ましく、１，２−ナフトキノンジアジド−４��スルホン酸エステル類、１，２−ナフトキノンジアジド−５−スルホン酸エステル類が感光性コントラストの観点からより好ましい。なかでも一般式（２）で示される化合物が特に好ましい。
【化２】
2008276173.tif 000003
【００５７】
一般式（２）において、Ｑは一般式（３）又は（４）で表される構造又は水素原子である。本発明に係る感光性樹脂組成物における感光剤として、一般式（２）における３個のＱのうち、平均２．３個が一般式（３）で表される構造になっているもの（化合物Ｂ−１）、一般式（２）における３個のＱのうち、平均２．３４個が一般式（４）で表される構造になっているもの（化合物Ｂ−２）が特に好ましい。
【化３】
2008276173.tif 000004
【化４】
2008276173.tif 000005
【００５８】
本発明に係る感光性樹脂組成物における感光剤の量としては、本発明に係るアルカリ溶解性樹脂の量を１００重量部とした場合、感光性コントラストの観点から、１重量％以上５０重量％以下が好ましく、より好ましくは５重量％以上３０重量％以下である。１重量％以上であれば、露光前の溶解抑止が充分である傾向にあるため好ましい。５０重量％未満であれば、感度が充分に高い傾向にあるため好ましい。
【００５９】
本発明に使用される一般式（１）で表される（Ｃ）リン酸エステル化合物としては、炭素数１以上３０以下の脂肪族有機基を有するリン酸エステル化合物であれば限定されない。炭素数１以上であれば、ドライフィルム化時の反りが改善される傾向にあるため好ましい。炭素数３０以下であれば、難燃性が発現する傾向にあるため好ましい。このような化合物としては、トリメチルホスフェ−ト、トリエチルホスフェ−ト、トリブチルホスフェ−ト（以下、ＴＢＰと略称する）、トリス（２−エチルヘキシル）ホスフェ−ト（以下、ＴＯＰと略称する）、トリイソブチルホスフェ−ト（以下、ＴＩＢＰと略称する）などの脂肪族炭化水素基を置換基とするリン酸エステル、トリス（ブトキシエチル）ホスフェ−ト（以下、ＴＢＸＰと略称する）などの酸素原子を含む脂肪族有機基を置換基とするリン酸エステル、などが挙げられる。焼成時の不揮発の観点から、ＴＢＰ、ＴＯＰ、ＴＩＢＰ、ＴＢＸＰが好ましい。また、現像時の露光部の溶解性の観点からＴＢＸＰが特に好ましい。
【００６０】
（Ｃ）リン酸エステル化合物は、１種類でも２種類以上の組み合わせで用いても良い。その中で、２種類以上の組み合わせで用いると、難燃性とドライフィルム化時の反りが両立する傾向にあるため、好ましい。２種類の組み合わせとしては、ＴＢＰとＴＢＸＰの組み合わせ、ＴＯＰとＴＢＸＰの組み合わせ、ＴＩＢＰとＴＢＸＰの組み合わせ、ＴＢＰとＴＯＰの組み合わせなどが挙げられる。
【００６１】
本発明に係る感光性樹脂組成物において、前記リン酸エステル化合物の添加量は、（Ａ）アルカリ溶解性樹脂の量を１００重量部とした場合、感光性などの観点から、５０重量部以下が好ましい。硬化体の耐熱性の観点から、４５重量部以下が好ましく、４０重量部以下がより好ましい。
【００６２】
本発明に係る感光性樹脂組成物には、必要に応じて（Ａ）アルカリ溶解性樹脂、（Ｂ）感光剤、（Ｃ）リン酸エステル化合物が均一に溶解及び／又は分散し得る溶媒を含むことができる。溶媒としては、前述のポリイミド樹脂組成物に用いる溶媒を使用することができる。
【００６３】
本発明の感光性樹脂組成物は感光性フィルムに好適に用いることができる。感光性フィルムを製造するという観点からは、感光性樹脂組成物におけるポリイミドの濃度は、１重量％以上９０重量％以下が好ましい。ポリイミドの濃度は、感光性フィルムの膜厚の観点から１重量％以上が好ましく、感光性樹脂組成物の粘度、膜厚の均一性の観点から９０重量％以下が好ましい。得られる感光性フィルムの膜厚の観点から、２重量％以上８０重量％以下がより好ましい。
【００６４】
次に、本発明に係る感光性フィルムの製造方法について説明する。
まず、本発明に係る感光性樹脂組成物を基材にコ−トする。前記基材としては、感光性ドライフィルム形成の際に損傷しない基材であれば、限定されない。このような基材としては、シリコンウエハ、ガラス、セラミック、耐熱性樹脂、キャリアフィルムなどが挙げられる。本発明におけるキャリアフィルムとしては、ポリエチレンテレフタレ−トフィルムや金属フィルムが挙げられる。取扱いの良さから、耐熱性樹脂及びキャリアフィルムが好ましく、基板圧着後の剥離性の観点から、ポリエチレンテレフタレ−トフィルムが特に好ましい。
【００６５】
コ−ト方法としては、バ−コ−ト、ロ−ラ−コ−ト、ダイコ−ト、ブレ−ドコ−ト、ディップコ−ト、ドクタ−ナイフ、スプレ−コ−ト、フロ−コ−ト、スピンコ−ト、スリットコ−ト、はけ塗り、などが例示できる。コ−ト後、必要に応じてホットプレ−トなどによりプリベ−クと呼ばれる加熱処理を行っても良い。
【００６６】
このように、本発明の感光性樹脂組成物で構成された感光性フィルムを用いる場合は、感光性樹脂組成物の溶液を任意の方法で任意の基材上に塗布後乾燥し、ドライフィルム化し、例えばキャリアフィルムと感光性フィルムとを有する積層フィルムとする。
【００６７】
また、感光性フィルム上に、任意の防汚用や保護用のカバ−フィルムを少なくとも一層設けて積層フィルムとしても良い。積層フィルムおいて、カバ−フィルムとしては、低密度ポリエチレンなどで構成された感光性フィルムなどが挙げられる。
【００６８】
本発明の樹脂組成物で構成された感光性フィルムは、配線を有する基材に前記配線を覆うように圧着し、アルカリ現像を行い、焼成を行うことにより得られるプリント配線板に用いることができる。
【００６９】
本発明に係るプリント配線板における配線を有する基材としては、ガラスエポキシ基板、ガラスマレイミド基板などのような硬質基材、あるいはポリイミドフィルムなどのフレキシブルな基板などが挙げられる。この中で、折り曲げ可能の観点からフレキシブルな基板が好ましい。
【００７０】
前記プリント配線板の作製方法は、前記感光性フィルムが配線を覆うように基材に形成されれば、限定されない。このような作製方法としては、前記配線を有する基材の配線側と本発明の感光性フィルムを接触させた状態で、熱プレス、熱ラミネ−ト、熱真空プレス、熱真空ラミネ−トなどを行う方法などが挙げられる。この中で、配線間への感光性フィルムの埋め込みの観点から、熱真空プレス、熱真空ラミネ−トが好ましい。
【００７１】
前記配線を有する基材上に感光性フィルムを積層する際の加熱温度は、感光性フィルムが基材に密着し得る温度であれば限定されない。基材への密着の観点や感光性フィルムの分解や副反応の観点から、３０℃以上４００℃以下が好ましい。より好ましくは、５０℃以上１５０℃以下である。
【００７２】
本発明に係る感光性フィルムは、光照射後、光照射部位をアルカリ現像にて溶解することにより、ポジ型のフォトリソグラフィ−が可能である。この場合において、光照射に用いる光源は、高圧水銀灯、超高圧水銀灯、低圧水銀灯、メタルハライドランプ、キセノンランプ、蛍光灯、タングステンランプ、アルゴンレ−ザ−、ヘリウムカドミウムレ−ザ−などが挙げられる。この中で、高圧水銀灯、超高圧水銀灯が好ましい。
【００７３】
現像に用いるアルカリ水溶液としては、光照射部位を溶解し得る溶液であれば限定されない。このような溶液として、炭酸ナトリウム水溶液、炭酸カリウム水溶液、水酸化ナトリウム水溶液、水酸化カリウム水溶液、テトラメチルアンモニウムヒドロキシド水溶液などが挙げられる。現像性の観点から、炭酸ナトリウム水溶液及び水酸化ナトリウム水溶液が好ましい。現像方法としては、スプレ−現像、浸漬現像、パドル現像などが挙げられる。
【００７４】
本発明の感光性フィルムを圧着して焼成する際の焼成は、溶媒の除去の観点や副反応や分解などの観点から、３０℃以上４００℃以下の温度で実施することが好ましい。より好ましくは、１００℃以上３００℃以下である。
【００７５】
前記焼成における反応雰囲気は、空気雰囲気下でも不活性ガス雰囲気下でも実施可能である。前記プリント配線板の製造において、前記焼成に要する時間は、反応条件によって異なるが、通常は２４時間以内であり、特に好適には１時間から８時間の範囲で実施される。
【００７６】
本発明に係る感光性樹脂組成物は、感光性フィルムとして反りが充分に抑制され、かつ現像性も良好であり、硬化体とした際に耐薬品性を示すことから、エレクトロニクス分野で各種電子機器の操作パネルなどに使用されるプリント配線板や回路基板の保護層形成、積層基板の絶縁層形成、半導体装置に使用されるシリコンウエハ、半導体チップ、半導体装置周辺の部材、半導体搭載用基板、放熱板、リ−ドピン、半導体自身などの保護や絶縁及び接着に使用するための電子部品への膜形成用途に利用される。
【００７７】
次に、本発明の効果を明確にするために行った実施例について説明する。
＜試薬＞
実施例及び比較例において、用いた試薬であるシリコ−ンジアミン（ＫＦ−８０１０）（信越化学工業社製）、ＭＢＡＡ（和歌山精化社製）、ＯＤＰＡ（和光純薬工業社製）、ＡＰＢ（三井化学社製）、化合物Ｂ−１、化合物Ｂ−２、ＴＢＰ（大八化学社製）、ＴＯＰ（大八化学社製）、ＴＢＸＰ（大八化学社製）、ＴＩＢＰ（味の素ファインテクノ社製）、レゾルシノ−ルビス（ジフェニルホスフェ−ト）（味の素ファインテクノ社製、以下ＲＤＰと略称する）、アセチルトリブチルシトレ−ト（ファイザ−ケミカル社製、以下、ＡＴＣと略称する）、トルエン（和光純薬工業社製、有機合成用）、γ−ブチロラクトン（和光純薬工業社製、特級）、ピリジン（和光純薬工業社製、有機合成用）、γ−バレロラクトン（和光純薬工業社製、一級）、は特別な精製を実施せずに、反応に用いた。
【００７８】
＜数平均分子量測定＞
数平均分子量の測定法であるゲルパ−ミエ−ションクロマトグラフィ−（ＧＰＣ）は、下記の条件により測定を行った。溶媒としてＮ，Ｎ−ジメチルホルムアミド（和光純薬工業社製、高速液体クロマトグラフ用）を用い、測定前に２４．８ｍｍｏｌ／Ｌの臭化リチウム一水和物（和光純薬工業社製、純度９９．５％）及び６３．２ｍｍｏｌ／Ｌのリン酸（和光純薬工業社製、高速液体クロマトグラフ用）を加えたものを使用した。
カラム：Ｓｈｏｄｅｘ  ＫＤ−８０６Ｍ（昭和電工社製）
流速：１．０ｍＬ／分
カラム温度：４０℃
ポンプ：ＰＵ−２０８０Ｐｌｕｓ（ＪＡＳＣＯ社製）
検出器：ＲＩ−２０３１Ｐｌｕｓ（ＲＩ：示差屈折計、ＪＡＳＣＯ社製）
ＵＶ−２０７５Ｐｌｕｓ（ＵＶ−ＶＩＳ：紫外可視吸光計、ＪＡＳＣＯ社製）
【００７９】
また、前記分子量を算出するための検量線は、スタンダ−ドポリスチレン（東ソ−社製）を用いて作成した。
【００８０】
＜膜厚測定＞
硬化体の膜厚測定は、膜厚計（Ｍｉｔｕｔｏｙｏ社製、ＩＤ−Ｃ１１２Ｂ）を用いて行った。
【００８１】
＜ドライフィルム製造方法＞
感光性樹脂組成物のコ−トは、ＦＩＬＭＣＯＡＴＥＲ（ＴＥＳＴＥＲ  ＳＡＮＧＹＯ社製、ＰＩ１２１０）を用いるドクタ−ブレ−ド法により行った。すなわち、易剥離ＰＥＴフィルム（三菱化学ポリエステルフィルム社製、ＤＩＡＦＯＩＬ、Ｔ１００Ｈ２５）に前記感光性樹脂組成物を滴下し、クリアランス２００μｍでコ−トを行った。コ−トした前記フィルムを、乾燥器（ＥＳＰＥＣ社製、ＳＰＨＨ−１０ｌ）を用いて９５℃で３０分間乾燥することにより、感光性ドライフィルムを得た。
【００８２】
＜ラミネ−ト条件＞
本発明におけるラミネ−トは、真空プレス機（名機製作所製）を用いて行った。プレスは、プレス温度１１０℃、プレス圧１．２３ＭＰａ、プレス時間５分間にて行った。
【００８３】
＜難燃性試験＞
難燃性試験は以下の手順で行った。前述のコ−ト方法によって、カプトン（登録商標）フィルムの片面に感光性樹脂組成物をコ−トし、９５℃で３０分間乾燥し、次いで反対の面に感光性樹脂組成物をコ−トし、９５℃で３０分間乾燥させることにより、カプトン（登録商標）フィルムの両面に感光性樹脂組成物をコ−トした後、焼成炉（光洋リンドバ−グ社製）を用いて、１２０℃で６０分間、続いて２００℃で６０分間焼成することにより感光性樹脂組成物を硬化させて硬化体を得た。この硬化体を２０ｃｍ×５ｃｍに切り取り、ＵＬ９４  ＶＴＭ試験により難燃性の評価を行った。各試料の残炎時間が１０秒以下で、かつ１２．５ｃｍの標線まで燃焼しなかったサンプルをＶＴＭ−０とし、各試料の残炎時間が１０秒以上あるいは１２．５ｃｍの標線まで燃焼したサンプルを難燃性×とした。
【００８４】
＜現像性評価＞
現像性評価は、銅張積層板上に、感光性ドライフィルム（感光層の厚さ約２０μｍ）を用いて、上記のラミネ−ト条件でラミネ−トした後に、ポジ型マスクを用いて照射量１．０Ｊ／ｃｍ2にて露光を行い、続いて３％水酸化ナトリウム水溶液によるアルカリ現像処理と水によるリンスを行い、乾燥後にパタ−ンを光学顕微鏡にて評価することにより行った。マスクには１００μｍ径の円形パタ−ン（間隔１００μｍピッチ）を用いた。現像により、露光部で銅面が現れており、かつ未露光部の感光層の膜厚が１８μｍ以上の場合を◎とし、１５μｍ以上１８μｍ未満の場合を○とし、それ以外の解像度が劣る場合や膜厚が１５μｍ未満の場合を×とした。
【００８５】
＜反り評価＞
反りの評価は、Ａ４サイズの感光性ドライフィルムを製造した際に、エッジ部分において５ｍｍを上回って持ち上がる部分が無い場合を○とし、上回る部分が発生した場合を×とした。
【００８６】
＜真空埋め込み性評価＞
銅製回路（５０μｍの銅ライン幅、ライン間隔は５０μｍ、銅配線の厚み１２μｍ）上に感光性ドライフィルムを用いて、前述のラミネ−ト条件によりラミネ−トした後に、得られた積層体をカットして断面を電子顕微鏡にて観察した。埋め込みに不十分なところが無く、カバ−レイ層の表面の平坦性が良いものを○とした。埋め込みが不十分で空隙が観測された場合を×とした。
【００８７】
［実施例１］
窒素雰囲気下、セパラブルフラスコに、ＭＢＡＡ（３０．０ｍｍｏｌ）、シリコ−ンジアミン（ＫＦ−８０１０、３０．０ｍｍｏｌ）、ＡＰＢ（１５．０ｍｍｏｌ）、γ−ブチロラクトン（１００ｍＬ）を入れ、続いてＯＤＰＡ（６０．０ｍｍｏｌ）を加え、室温で２時間撹拌した。続いて、トルエン（３０ｍＬ）、ピリジン（３４．１３ｍｍｏｌ）、γ−バレロラクトン（２２．４７ｍｍｏｌ）を加え、ディ−ンシュタルク装置及び還流器をつけ、１８０℃で２時間加熱撹拌した。１２０℃まで冷却した後に、ＡＰＢ（１５．０ｍｍｏｌ）を加え、１０分間撹拌した後に、ＯＤＰＡ（３０．０ｍｍｏｌ）を加え、１２０℃で２時間加熱撹拌した。続いて、トルエン（１０ｍＬ）を加え、１８０℃で２時間加熱撹拌した。１４０℃まで冷却し、ポリマ−固形分濃度３０重量％となるようにγ−ブチロラクトンを加え、室温まで冷却することにより、ポリイミド（１）のγ−ブチロラクトン溶液を得た。数平均分子量及びシロキサン構造に由来する部位の重量（含有率）（％）を下記表１に示す。また、ポリイミド、感光剤、及びリン酸エステルの配合量について下記表２に示す。また、以下の実施例及び比較例の配合量も下記表２に併記する。
【００８８】
ポリイミド（１）１００重量％に対して、化合物Ｂ−２（２０重量％）、ＴＢＰ（１５重量％）及びＴＢＸＰ（１５重量％）を混合し、ポジ型感光性樹脂組成物を調整した。このようにして得られた感光性樹脂組成物を、前述のコ−ト方法にて易剥離ＰＥＴフィルムにコ−トし、９５℃で３０分間乾燥させることにより、感光性ドライフィルムを得た。反りはドライフィルムで、○であった。
【００８９】
上記の感光性ドライフィルムを、銅製回路（５０μｍの銅ライン幅、ライン間隔は５０μｍ、銅配線の厚み１２μｍ）上に前述のラミネ−ト条件によりラミネ−トを行った。得られた積層体をカットし、断面を電子顕微鏡にて観察したところ、空隙なく埋め込みができており、カバ−レイ層の表面も平坦であった。
【００９０】
前記ポジ型感光性樹脂組成物を、前述のコ−ト方法にてカプトン（登録商標）にコ−トし、９５℃で３０分間乾燥させ、続いて反対の面にコ−トし、９５℃で３０分間乾燥させることによって得たポジ型感光性樹脂組成物をコ−トしたカプトン（登録商標）を、焼成炉にて空気雰囲気下、１２０℃で６０分間、続いて２００℃で６０分間焼成することにより、硬化体を得た。前記硬化体に対し、ＵＬ９４  ＶＴＭ試験による難燃性の評価を行った。その結果を下記表３に示す。
【００９１】
上記の感光性ドライフィルムを、銅張積層板上に前述のラミネ−ト条件によりラミネ−トを行った。得られた積層体を、ポジ型マスクを用いて照射量１．０Ｊ／ｃｍ2にて露光を行い、続いて３％水酸化ナトリウム水溶液によるアルカリ現像処理と水によるリンスを行い、乾燥後にパタ−ンを光学顕微鏡にて観察した。それぞれのドライフィルムにおいて露光部で銅面が現れており、かつ未露光部のカバ−レイ層の膜厚が１５μｍ以上（２０μｍ）であった。
【００９２】
［実施例２］
実施例１で製造したポリイミド（１）１００重量部に対して、化合物Ｂ−２（２０重量部）、ＴＯＰ（１５重量部）及びＴＢＸＰ（１５重量部）を混合し、感光性樹脂組成物を調整した。実施例１と同様の方法にて、前記感光性樹脂組成物から作製した感光性フィルムの反り、難燃性、埋め込み性、アルカリ現像性の評価を行った。その結果を下記表３に示す。
【００９３】
［実施例３］
実施例１で製造したポリイミド（１）１００重量部に対して、化合物Ｂ−２（２０重量部）、ＴＩＢＰ（１５重量部）及びＴＢＸＰ（１５重量部）を混合し、感光性樹脂組成物を調整した。実施例１と同様の方法にて、前記感光性樹脂組成物から作製した感光性フィルムの反り、難燃性、埋め込み性、アルカリ現像性の評価を行った。その結果を下記表３に示す。
【００９４】
［実施例４］
窒素雰囲気下、セパラブルフラスコに、ＭＢＡＡ（３０．０ｍｍｏｌ）、シリコ−ンジアミン（ＫＦ−８０１０、４５．０ｍｍｏｌ）、γ−ブチロラクトン（１００ｍＬ）を入れ、続いてＯＤＰＡ（６０．０ｍｍｏｌ）を加え、室温で２時間撹拌した。続いて、トルエン（３０ｍＬ）、ピリジン（３４．１３ｍｍｏｌ）、γ−バレロラクトン（２２．４７ｍｍｏｌ）を加え、ディ−ンシュタルク装置及び還流器をつけ、１８０℃で２時間加熱撹拌した。１２０℃まで冷却した後に、ＡＰＢ（１５．０ｍｍｏｌ）を加え、１０分間撹拌した後に、ＯＤＰＡ（３０．０ｍｍｏｌ）を加え、１２０℃で２時間加熱撹拌した。続いて、トルエン（１０ｍＬ）を加え、１８０℃で２時間加熱撹拌した。１４０℃まで冷却し、ポリマ−固形分濃度３０重量％となるようにγ−ブチロラクトンを加え、室温まで冷却することにより、ポリイミド（２）のγ−ブチロラクトン溶液を得た。数平均分子量及びシロキサン構造に由来する部位の重量（含有率）（％）を下記表１に示す。
【００９５】
ポリイミド（２）１００重量部に対して、化合物Ｂ−１（２０重量部）及びＴＢＸＰ（１５重量部）を混合し、感光性樹脂組成物を調整した。実施例１と同様の方法にて、前記感光性樹脂組成物から作製した感光性フィルムの反り、難燃性、埋め込み性、アルカリ現像性の評価を行った。その結果を下記表３に示す。
【００９６】
［比較例１］
実施例１で製造したポリイミド（１）１００重量部に対して、化合物Ｂ−２（２０重量部）を混合し、感光性樹脂組成物を調整した。実施例１と同様の方法にて、前記感光性樹脂組成物から作製したフィルムの反り、難燃性、埋め込み性、アルカリ現像性の評価を行った。その結果を下記表３に示す。
【００９７】
［比較例２］
実施例１で製造したポリイミド（１）１００重量部に対して、化合物Ｂ−２（２０重量部）及び芳香族基を有するリン酸エステルであるＲＤＰ（３０重量部）を混合し、感光性樹脂組成物を調整した。実施例１と同様の方法にて、前記感光性樹脂組成物から作製したフィルムの反り、難燃性、埋め込み性、アルカリ現像性の評価を行った。その結果を下記表３に示す。
【００９８】
［比較例３］
実施例３で製造したポリイミド（１）１００重量部に対して、化合物Ｂ−２（２０重量部）及び一般的な可塑剤であるＡＴＣ（３０重量部）を混合し、感光性樹脂組成物を調整した。実施例１と同様の方法にて、前記感光性樹脂組成物から作製した感光性フィルムの反り、難燃性、埋め込み性、アルカリ現像性の評価を行った。その結果を下記表３に示す。
【００９９】
［比較例４］
実施例１で製造したポリイミド（２）１００重量部に対して、化合物Ｂ−１（２０重量部）を混合し、感光性樹脂組成物を調整した。実施例１と同様の方法にて、前記感光性樹脂組成物から作製した感光性フィルムの反り、難燃性、埋め込み性、アルカリ現像性の評価を行った。その結果を下記表３に示す。
【０１００】
［比較例５］
実施例１で製造したポリイミド（２）１００重量部に対して、化合物Ｂ−１（２０重量部）及び芳香族基を有するリン酸エステルであるＲＤＰ（３０重量部）を混合し、感光性樹脂組成物を調整した。実施例１と同様の方法にて、前記感光性樹脂組成物から作製した感光性フィルムの反り、難燃性、埋め込み性、アルカリ現像性の評価を行った。その結果を下記表３に示す。
【０１０１】
［比較例６］
実施例３で製造したポリイミド（２）１００重量部に対して、化合物Ｂ−１（２０重量％部）及び一般的な可塑剤であるＡＴＣ（３０重量部）を混合し、感光性樹脂組成物を調整した。実施例１と同様の方法にて、前記感光性樹脂組成物から作製した感光性フィルムの反り、難燃性、埋め込み性、アルカリ現像性の評価を行った。その結果を下記表３に示す。
【０１０２】
表３から分かるように、特定のリン酸エステル化合物を添加した感光性樹脂組成物で構成された感光性フィルム（実施例１〜実施例４）では、添加しない感光性樹脂組成物で構成された感光性フィルム（比較例１、比較例４）及び芳香族リン酸エステル化合物を添加した感光性樹脂組成物で構成された感光性フィルム（比較例２、比較例５）と比較して、難燃性を維持したまま反り及び埋め込み性が改善されている。また、一般的な可塑剤を添加した感光性樹脂組成物で構成された感光性フィルム（比較例３、比較例６）では、反り及び埋め込み性は改善されるものの、難燃性が低下する。以上のことから、特定のリン酸化合物を添加した感光性樹脂組成物で構成された感光性フィルムは、難燃性を維持したまま、ドライフィルム化時の反り及び埋め込み性が改善されており、しかも現像性についても良好であった。
【表１】
2008276173.tif 000006
【表２】
2008276173.tif 000007
【表３】
2008276173.tif 000008
【産業上の利用可能性】
【０１０３】
本発明の感光性樹脂組成物は、感光性フィルムとして反りが充分に抑制され、かつ現像性も良好であり、硬化後に難燃性を有することから、エレクトロニクス分野で各種電子機器の操作パネルなどに使用されるフレキシブル配線板や回路基板の保護層形成、積層基板の絶縁層形成、半導体装置に使用されるシリコンウエハ、半導体チップ、半導体装置周辺の部材、半導体搭載用基板、放熱板、リ−ドピン、半導体自身などの保護や絶縁及び接着に使用するための電子部品への膜形成用途に利用される。